(57)【要約】      （修正有）【課題】繊維状結晶がきれいに揃って配向した高品質のリン酸カルシウム結晶複合体を提供する。【解決手段】リン酸カルシウム結晶複合体は、支持体と、該支持体上に成長したリン酸カルシウムの繊維状結晶が多数寄り集まった繊維束からなる多数の結晶塊とから成る。【選択図】図１
2010208903.tif 000002
【特許請求の範囲】
【請求項１】
支持体と、該支持体上に成長したリン酸カルシウムの繊維状結晶が多数寄り集まった繊維束からなる多数の結晶塊とから成ることを特徴とするリン酸カルシウム結晶複合体。
【請求項２】
支持体が、多数の繊維状物が絡まりあった、繊維状物間に空間を有する塊状をなすことを特徴とする請求項１記載のリン酸カルシウム結晶複合体。
【請求項３】
支持体が所要形状に成形されていることを特徴とする請求項２記載のリン酸カルシウム結晶複合体。
【請求項４】
支持体がバイオセルロースからなることを特徴とする請求項１〜３いずれか１項記載のリン酸カルシウム結晶複合体。
【請求項５】
前記繊維束の繊維がｃ軸方向に配向していることを特徴とする請求項１〜４いずれか１項記載のリン酸カルシウム結晶複合体。
【請求項６】
前記結晶塊の繊維束が、支持体の繊維状物の繊維軸に沿って該支持体の繊維状物を包み込むように板状、棒状、フィルム状、もしくはバルク状をなすことを特徴とする請求項２〜５いずれか１項記載のリン酸カルシウム結晶複合体。
【請求項７】
前記結晶塊が、放射状もしくは立体網目状をなして支持体の繊維状物に囲まれるようにして位置していることを特徴とする請求項２〜５いずれか１項記載のリン酸カルシウム結晶複合体。
【請求項８】
前記支持体が板状をなし、前記結晶塊が、該板状の支持体の表面に半球状に成長していることを特徴とする請求項１記載のリン酸カルシウム結晶複合体。
【請求項９】
前記リン酸カルシウムの結晶塊が、下記化学組成式（１）〜（８）のいずれかで表されるリン酸カルシウム化合物からなることを特徴とする請求項１〜８いずれか１項記載のリン酸カルシウム結晶複合体。
Ｃａ８Ｈ２（ＰＯ４）６・５Ｈ２Ｏ  （１）
Ｃａ１０（ＯＨ）２（ＰＯ４）６  （２）
Ｃａ１０Ｃｌ２（ＰＯ４）６  （３）
Ｃａ１０Ｆ２（ＰＯ４）６  （４）
ＣａＨＰＯ４  （５）
ＣａＨＰＯ４・２Ｈ２Ｏ（６）
Ｃａ３（ＰＯ４）２  （７）
Ｃａ３（ＰＯ４）２・ｘＨ２Ｏ（８）
【請求項１０】
複数口を有する反応容器内に支持体を配置する工程と、
前記反応容器内に、内部に前記支持体が位置するゲルマトリックスを形成する工程と、
反応容器の一方の口からリン酸イオン源溶液を供給し、他方の口からカルシウムイオン源溶液を供給して、前記リン酸イオン源溶液とカルシウムイオン源溶液との接触面からゲルマトリックス内にリン酸イオンとカルシウムイオンとを拡散させ、前記ゲルマトリックス内でリン酸イオンとカルシウムイオンとを反応させて支持体上にリン酸カルシウムの繊維状結晶の繊維束からなる結晶塊を生成する工程とを含み、請求項１〜９のいずれか１項に記載のリン酸カルシウム結晶複合体を得ることを特徴とするリン酸カルシウム結晶複合体の製造方法。
【請求項１１】
反応容器内に支持体を配置する工程と、
前記反応容器内に、内部に前記支持体が位置するとともに、リン酸イオン源溶液とカルシウムイオン源溶液のうちの一方の液が混入したゲルマトリックスを形成する工程と、
リン酸イオン源溶液とカルシウムイオン源溶液のうちの他方の液を反応容器に供給し、該他方の液の接触面からゲルマトリックス内に前記他方の液のイオンを拡散させ、前記ゲルマトリックス内でリン酸イオンとカルシウムイオンとを反応させて支持体上にリン酸カルシウムの繊維状結晶の繊維束からなる結晶塊を生成する工程とを含み、請求項１〜９のいずれか１項に記載のリン酸カルシウム結晶複合体を得ることを特徴とするリン酸カルシウム結晶複合体の製造方法。
【請求項１２】
ゲルマトリックスを溶解、除去し、得られた複合体を乾燥する工程を含むことを特徴とする請求項１０または１１記載のリン酸カルシウム結晶複合体の製造方法。
【請求項１３】
さらに、ゲルマトリックスの表面側に、水酸化物イオン源溶液またはハロゲン化物イオン源溶液の少なくとも１種の溶液を配設し、前記各イオン源溶液からリン酸イオ ンと、カルシウムイオンと、水酸化物イオンまたはハロゲン化物イオンの少なくとも１種のイオンをゲルマトリックス内に拡散させ、ゲルマトリックス内で、リン酸イオンと、カルシウムイオンと、水酸化物イオンまたはハロゲン化物イオンの少なくとも１種のイオンとを反応させて繊維状結晶からなるリン酸カルシウム結晶を生成することを特徴とする請求項１０〜１２のいずれか１項に記載のリン酸カルシウム結晶複合体の製造方法。
【請求項１４】
ゲルマトリックスとして、寒天ゲル、ゼラチンゲル，シリカゲルまたはセルロース系ゲルを用いることを特徴とする請求項１０〜１３のいずれか１項に記載のリン酸カルシウム結晶複合体の製造方法。
【請求項１５】
リン酸イオン源溶液として、リン酸アンモニウム、リン酸水素二アンモニウム、リン酸二水素アンモニウム、リン酸ナトリウム、リン酸一水素ナトリウム、リン酸二水素ナトリウム、リン酸水素二ナトリウム、リン酸水素アンモニウムナトリウム、およびこれらの水和物からなる群から選択される少なくとも１種が溶解されている溶液を用いることを特徴とする請求項１０〜１４のいずれか１項に記載のリン酸カルシウム結晶複合体の製造方法。
【請求項１６】
カルシウムイオン源溶液として、硝酸カルシウム，塩化カルシウム、炭酸カルシウム、リン酸水素カルシウム、 リン酸カルシウム、リン酸二水素カルシウム、二リン酸カルシウム、水酸化カルシウム、シュウ酸カルシウム、酢酸カルシウム、およびこれらの水和物からなる 群から選択される少なくとも１種が溶解されている溶液を用いることを特徴とする請求項１０〜１５のいずれか１項に記載のリン酸カルシウム結晶複合体の製造方法。
【発明の詳細な説明】
【技術分野】
【０００１】
本発明は、生体親和材料、特異原子・分子吸着材料、物性測定用標準材料等に用いることが可能なリン酸カルシウム結晶複合体およびその製造方法に関するものである。
【背景技術】
【０００２】
従来より，リン酸カルシウム系材料は生体親和材料，吸着材料あるいは物性測定用標準材料などに用いられている。また，リン酸カルシウム系結晶の製造方法としては溶液法や焼成法等が提案されている。
【０００３】
溶液法では、例えばリン酸とカルシウム化合物との水懸濁液中から結晶を析出させることにより、鱗片状結晶や 柱状結晶が得られることが知られている（特許文献１）。また、リン酸カルシウム系結晶の一種であるリン酸アパタイトの製造方法として、界面活性剤−水−無極性有機液体系、または界面活性剤−水−アルカノール無極性有機液体系Ｗ／Ｏマイクロエマルジョン相に、Ｃａ（ＮＯ３）２／アンモニア水溶液および（ＮＨ４）２ＨＰＯ４／アンモニア水溶液をそれぞれ可溶化させ、これら可溶化液を混合することにより球状アパタイト微粒子を製造する方法が知られている（特許文献２）。
【０００４】
しかしながら、上記の溶液法では結晶の成長速度が速いため、結晶成長や粒径の制御が困難であり、結晶性が低下するという問題があった。溶液を攪拌することにより反応させるため、結晶成長過程において核が発生したり、結晶同士の衝突により結晶が破壊するという不具合が生じ、品質が低下するという問題もあった。また、この方法では高品質のリン酸カルシウム系結晶を作製することはできない。
【０００５】
一方、リン酸カルシウム系結晶の原料粉末を焼成して結晶を生成する焼成法では、長時間焼成を行うと結晶粒が粗大化するため機械的強度が低下するなどの問題があり、この方法においても高品質な結晶を得ることは困難である。また、高温で焼成するため無水物の結晶しか得られないという問題もある。さらに、結晶粒の粗大化を抑制するために、放電プラズマを用いて短時間で焼成する方法が特許文献３に開示されているが、この方法においても結晶成長の制御は十分ではなく、高品質のリン酸カルシウム系結晶を作製することができない。
【０００６】
また、水熱法によりａ、ｂ軸方向に成長した板状アパタイト（特許文献４）やａ面を優先的に成長させた板状アパタイト（特許文献５）も知られているが、結晶の育成期間が極めて長いため工業化に適さなく、装置が高価であるという問題がある。さらに、副生成物が生成する場合があるため、純粋な結晶を得ることは困難である。この方法でも高品質のリン酸カルシウム系結晶を作製することができない。
【０００７】
さらにまた、上記溶液法においては結晶の析出後に焼成を行う場合が多く、上記いずれの方法においても反応条件として高温または高エネルギーを必要とするという問題がある。また、従来の溶液法および焼成法では結晶成長の制御が難しいことから、高品質のリン酸カルシウム系結晶を製造することは困難であった。
【先行技術文献】
【特許文献】
【０００８】
【特許文献１】特開平６−２９８５０５号公報
【特許文献２】特開平５−１７１１１号公報
【特許文献３】特開平１０−２５１０５７号公報
【特許文献４】特開平６−２０６７１３号公報
【特許文献５】特開平１０−４５４０５号公報
【発明の概要】
【発明が解決しようとする課題】
【０００９】
本発明は、上記問題点に鑑みてなされたものであり、繊維状結晶がきれいに揃って配向した高品質のリン酸カルシウム結晶複合体およびその製造方法を提供することを主目的とするものである。
【課題を解決するための手段】
【００１０】
本発明に係るリン酸カルシウム結晶複合体は、支持体と、該支持体上に成長したリン酸カルシウムの繊維状結晶が多数寄り集まった繊維束からなる多数の結晶塊とから成ることを特徴とする。
また、前記繊維束の繊維がｃ軸方向（<００１>）に配向していることを特徴とする。
リン酸カルシウムの繊維束の繊維が一定方向にきれいに揃った高品質の結晶塊をなすことから、生体や細胞との親和性がよく、種々の生体材料として用いることができ、また、さまざまな物質を担持あるいは吸着する基材として使用することにも適する。
【００１１】
支持体に、多数の繊維状物が絡まりあった、繊維状物間に空間を有する塊状をなすものを用いることができ、またこの支持体を、複合体の用途に合わせてあらかじめ所要形状に成形しておくと高適である。
このような支持体との複合体とすることによって、単独では強度的には優れないリン酸カルシウムの結晶体の取扱性が良好となり、また用途に応じたさまざまな形態の支持体を用いることにより、種々の用途に適合した複合体とすることができる。
【００１２】
特に、支持体にバイオセルロースを用い、このバイオセルロースとリン酸カルシウム結晶との複合体とすることで、生体材料や細胞培養基材等して使用する際に、生体や細胞との親和性がよく、生体活性も有して、生体物質の成長に有利に作用することが期待できる。
【００１３】
また、リン酸カルシウムの結晶塊の形態はさまざまを形態を取り得る。
例えば、結晶塊の繊維束が、支持体の繊維状物の繊維軸に沿って該支持体の繊維状物を包み込むように板状、棒状、フィルム状、もしくはバルク状をなす形態や、結晶塊の繊維束が、放射状もしくは立体網目状をなす形態などを取り得る。
また、支持体に板状をなすものを用い、結晶塊が、該板状の支持体の表面に半球状をなすように成長させることもできる。
結晶塊の形態は、リン酸カルシウムの製造条件を種々に調整することによって調整できる。
【００１４】
さらに、リン酸カルシウムの結晶塊が、下記化学組成式（１）〜（８）のいずれかで表されるリン酸カルシウム結晶からなることが好ましい。
Ｃａ８Ｈ２（ＰＯ４）６・５Ｈ２Ｏ  （１）
Ｃａ１０（ＯＨ）２（ＰＯ４）６  （２）
Ｃａ１０Ｃｌ２（ＰＯ４）６  （３）
Ｃａ１０Ｆ２（ＰＯ４）６  （４）
ＣａＨＰＯ４  （５）
ＣａＨＰＯ４・２Ｈ２Ｏ（６）
Ｃａ３（ＰＯ４）２  （７）
Ｃａ３（ＰＯ４）２・ｘＨ２Ｏ（８）
【００１５】
上記リン酸カルシウム化合物の結晶と支持体との複合体は、ゲル法により製造することが比較的容易である。
すなわち、本発明に係るリン酸カルシウム結晶複合体の製造方法は、複数口を有する反応容器内に支持体を配置する工程と、前記反応容器内に、内部に前記支持体が位置するゲルマトリックスを形成する工程と、反応容器の一方の口からリン酸イオン源溶液を供給し、他方の口からカルシウムイオン源溶液を供給して、前記リン酸イオン源溶液とカルシウムイオン源溶液との接触面からゲルマトリックス内にリン酸イオンとカルシウムイオンとを拡散させ、前記ゲルマトリックス内でリン酸イオンとカルシウムイオンとを反応させて支持体上にリン酸カルシウムの繊維状結晶の繊維束からなる結晶塊を生成する工程とを含むことを特徴とする。
【００１６】
また、本発明に係るリン酸カルシウム結晶複合体の製造方法は、反応容器内に支持体を配置する工程と、前記反応容器内に、内部に前記支持体が位置するとともに、リン酸イオン源溶液とカルシウムイオン源溶液のうちの一方の液が混入したゲルマトリックスを形成する工程と、前記リン酸イオン源溶液とカルシウムイオン源溶液のうちの他方の液を反応容器に供給し、該他方の液の接触面からゲルマトリックス内に前記他方の液のイオンを拡散させ、前記ゲルマトリックス内でリン酸イオンとカルシウムイオンとを反応させて支持体上にリン酸カルシウムの繊維状結晶の繊維束からなる結晶塊を生成する工程とを含むことを特徴とする。
【００１７】
ゲル法では、反応溶液がゲル中に徐々に拡散することにより結晶を育成することから、結晶成長速度をゲルマトリックス密度により制御することができ、純度が高く結晶性の良好な結晶を製造することができる。また、反応場がゲル中であることから、結晶同士の衝突による結晶の破壊を抑制することができ、高品質の結晶を製造することが可能となる。さらに、用いるゲルマトリックスの密度や厚さを調節することにより、ゲル中での反応溶液の拡散透過速度を制御することができ、ゲル中での反応速度を制御することが可能となり、結晶成長および粒径の制御だけでなく、結晶の形状等も制御することができるという効果も期待できる。また、ゲル法では低温条件で結晶を育成することができ、結晶成長の制御が可能であることから、欠陥の少ないリン酸カルシウム結晶を製造することができる。
【００１８】
ゲルマトリックスとして、寒天ゲル、ゼラチンゲル，シリカゲルまたはセルロース系ゲルを用いることができる。
【００１９】
リン酸イオン源溶液として、リン酸アンモニウム、リン酸水素二アンモニウム、リン酸二水素アンモニウム、リ ン酸ナトリウム、リン酸一水素ナトリウム、リン酸二水素ナトリウム、リン酸水素二ナトリウム、リン酸水素アンモニウムナトリウム、およびこれらの水和物からなる群から選択される少なくとも１種が溶解されている溶液を用いることができる。
【００２０】
また、カルシウムイオン源溶液として、硝酸カルシウム，塩化カルシウム、炭酸カルシウム、リン酸水素カルシウム、 リン酸カルシウム、リン酸二水素カルシウム、二リン酸カルシウム、水酸化カルシウム、シュウ酸カルシウム、酢酸カルシウム、およびこれらの水和物からなる群から選択される少なくとも１種が溶解されている溶液を用いることができる。
【発明の効果】
【００２１】
本発明によれば、結晶塊が、繊維状に成長したリン酸カルシウムが多数きれいに寄り集まって板状の繊維束をなすこと、すなわち優れた結晶性を有すること、および複合体が、支持体繊維間に隙間を有するポーラス状をなすことから、生体材料や生体形成材料などの生体親和材料、細胞などの培養基材、特異原子・分子吸着材料、各種物質の担体、蛍光体材料、物性測定用標準材料等の種々の用途に用いることが可能なリン酸カルシウム結晶複合体を提供できる。
特に、結晶塊が上記のように優れたリン酸カルシウム結晶構造となっていることから、とりわけ優れた生体適合性、および生体活性を有するリン酸カルシウム結晶複合体を提供できる。
【図面の簡単な説明】
【００２２】
【図１】実施例１０によって得られたリン酸カルシウム結晶複合体のＳＥＭ写真である。
【図２】図１の拡大写真である。
【図３】実施例１１によって得られたリン酸カルシウム結晶複合体のＳＥＭ写真である。
【図４】図３の拡大写真である。
【図５】実施例１２によって得られたリン酸カルシウム結晶複合体のＳＥＭ写真である。
【図６】図５の拡大写真である。
【図７】実施例１３によって得られたリン酸カルシウム結晶複合体のＳＥＭ写真である。
【図８】図７の拡大写真である。
【図９】実施例１３によって得られたリン酸カルシウム結晶複合体のガラス基板の反対側から見たＳＥＭ写真である。
【図１０】図９の拡大写真である。
【図１１】反応容器の説明図である。
【図１２】実施例１によって得られたリン酸カルシウム結晶体のＳＥＭ写真である。
【発明を実施するための形態】
【００２３】
以下本発明の好適な実施の形態を添付図面を参照して詳細に説明する。
本発明に係るリン酸カルシウム結晶複合体は、支持体と、該支持体の結晶核を基点として支持体上に成長したリン酸カルシウムの繊維状結晶が多数寄り集まった繊維束からなる多数の結晶塊とから成ることを特徴とする。
【００２４】
結晶塊は種々の形態を取り得る。
図１、図２はリン酸カルシウム結晶複合体のＳＥＭ写真である。
図１、図２に示すものは、支持体に、バイオセルロースの繊維状物が多数絡まりあって、繊維状物間に空間を有する塊状をなすものを用いた（実施例では、直径１０ｍｍ、厚さ５ｍｍ程度の円板状にあらかじめ作製したものを用いた）。
結晶塊は、図１、図２に明確なように板状をなしている。バイオセルロースの表面上には、水酸基などの親水性を有する官能基が存在し、この官能基を結晶核としてリン酸カルシウムが繊維状にｃ軸方向（<００１>）に成長する。
【００２５】
そして多数本の繊維状のリン酸カルシウム結晶が平行により集まった状態、すなわち、結晶軸がきれいに揃った状態で、かつ、支持体の繊維状物の繊維軸に沿って該支持体の繊維状物を包み込むように板状に所要長さ成長して結晶塊を形作っている。
この板状の結晶塊は、支持体の絡まりあった多数の各バイオセルロース上に１あるいは複数個形成され、支持体の多数のバイオセルロース間の隙間に伸長している。
【００２６】
このように、板状の結晶塊が、ｃ軸方向に繊維状に成長したリン酸カルシウムが多数きれいに寄り集まって板状の繊維束をなすこと、すなわち優れた結晶性を有すること、および図１、図２に示すように、複合体が、支持体繊維間に隙間を有するポーラス状をなすことから、複合体は、生体材料や生体形成材料などの生体親和材料、細胞などの培養基材、特異原子・分子吸着材料、各種物質の担体、蛍光体材料、物性測定用標準材料等の種々の用途に用いることが可能である。
【００２７】
特に、複合体は、結晶塊が上記のように優れたリン酸カルシウム結晶構造となっていることから、とりわけ優れた生体適合性、および生体活性を有する。しかも多数本のバイオセルロースからなる支持体は、その作製時の容器形状に依存するため、目的形状の容器を用いることで、任意の形状のバイオセルロースを得ることが可能である。したがって、生体内に埋め込む形状に合わせて支持体をあらかじめ成形し、後記する方法によって、支持体にリン酸カルシウム結晶を付着、成長させて複合体に形成することによって、生体内に埋め込み可能な、優れた生体材料とすることができる。
【００２８】
さらに、リン酸カルシウムの結晶塊を形成する結晶としては、リン、酸素、カルシウムを主たる構成元素のうち、Ｐ−Ｏ結合を含むものであれば特に限定されないが、中でも、下記化学組成式（１）〜（８）のいずれかで表されるリン酸カルシウム結晶であることが好ましい。
Ｃａ８Ｈ２（ＰＯ４）６・５Ｈ２Ｏ  （１）
Ｃａ１０（ＯＨ）２（ＰＯ４）６  （２）
Ｃａ１０Ｃｌ２（ＰＯ４）６  （３）
Ｃａ１０Ｆ２（ＰＯ４）６  （４）
ＣａＨＰＯ４  （５）
ＣａＨＰＯ４・２Ｈ２Ｏ（６）
Ｃａ３（ＰＯ４）２  （７）
Ｃａ３（ＰＯ４）２・ｘＨ２Ｏ（８）
【００２９】
Ｃａ５、あるいはＣａ１０のリン酸カルシウムが安定したアパタイトの構造をとるものであるが、上記（１）、（５）〜（８）のＣａ分が不足した、アパタイト前駆体のものが特に好ましい。生体内に埋め込んだ場合に、生体内の骨の成長に合わせて、生体からＣａ分を取り込んで安定なアパタイトに成長、つまり、生体の骨の成長に伴って安定なアパタイトに成長可能で、生体とのなじみがよいからである。
【００３０】
このように、リン酸カルシウム結晶体は、上述したように生体との親和性がよく、また図１、図２に示すように多数の空隙が存在し、表面積が大きいため、生体との複合体を形成しやすい。
また、上記のような支持体との複合体とすることによって、単独では強度的には優れないリン酸カルシウムの結晶体の取扱性が良好となり、また用途に応じたさまざまな形態の支持体を用いることにより、種々の用途に適合した複合体とすることができる。
【００３１】
結晶塊の形状は板状に限られない。図３、図４に示すような、フィルム状のものや、厚い板状（バルク状）のもの、棒状のものなど調整可能である。図３、図４に示すフィルム状のものも、ｃ軸方向に繊維状に成長したリン酸カルシウムが多数きれいに寄り集まってフィルム状の繊維束をなすこと、すなわち優れた結晶性を有することがわかる。
【００３２】
図５、図６に示すものは、結晶塊が、支持体のバイオセルロースで囲まれる空間内に、バイオセルロースの結晶核を基点として、該基点から繊維束が放射状もしくは立体網目状に成長した、全体形状が球状の形態の結晶塊なす複合体となっている。
なお、リン酸カルシウムの結晶の構造および形態はＸ線回折装置や各種電子顕微鏡を用いてそれぞれ同定および観察するものとする。Ｘ線回折法では、リン酸カルシウム系結晶に起因する鋭い回折線が検出されれば、結晶は欠陥が少なく高品質であると判断される。また、透過型電子顕微鏡では、個々の繊維状結晶は結晶の特定方向に伸長することが観察され、さらに、走査型電子顕微鏡等では、繊維状結晶が複雑に絡み合った 多孔質の球晶であることを観察することができる。
【００３３】
支持体は、上記では、バイオセルロースを用いた例で説明したが、これに限定されるものではない。
複合体を生体材料として用いるときは、支持体としてバイオセルロースの他に、コラーゲンスポンジなどを用いることもできる。
また、複合体を吸着材料などとして用いるときは、支持体に、活性炭、中空子膜、イオン交換樹脂などを用いて、これら支持体材料にリン酸カルシウム結晶を複合化させることも有効である。これら支持体材料自体、吸着性に優れる材料であることから、複合化したリン酸カルシウム結晶と相俟って、さらに優れた吸着特性を有する複合体を提供できる。
【００３４】
さらに、支持体として、繊維状のものに限られず、チタン等の金属板、ガラス板、シリコン板など、板状のものも用途に応じて用いることができる。
図７、図８は、ＦＡＳ３コーティングガラス基板上にリン酸カルシウム結晶を形成した複合体のＳＥＭ写真である。リン酸カルシウム結晶は、結晶塊が、該板状の支持体の表面に半球状をなすように成長している。図９、図１０は、図７、図８のものをガラス基板の裏面側から透かして見たＳＥＭ写真である。図８、図９、図１０に示すように、結晶塊は、リン酸カルシウムの繊維束が中心から放射状に成長していることがわかる。
【００３５】
これら複合体は、結晶塊が各種材料を選択的に吸着することから、各種のセンシング材料として用いることができる。
結晶塊は、後記するようにゲル法によって好適に形成できる。ゲルマトリックスを板状基板上に微細パターンで形成し、このゲルマトリックスのパターンに沿って結晶塊を形成することによって、結晶塊を微細パターン状に形成することができる。
【００３６】
次に、本実施の形態において、リン酸カルシウム結晶複合体はゲル法により作製されることが好ましい。
すなわち、本実施の形態に係るリン酸カルシウム結晶複合体の製造方法は、複数口を有する反応容器内に支持体を配置する工程と、前記反応容器内に、内部に前記支持体が位置するゲルマトリックスを形成する工程と、反応容器の一方の口からリン酸イオン源溶液（外部反応溶液）を供給し、他方の口からカルシウムイオン源溶液（外部反応溶液）を供給して、前記リン酸イオン源溶液とカルシウムイオン源溶液との接触面からゲルマトリックス内にリン酸イオンとカルシウムイオンとを拡散させ、前記ゲルマトリックス内でリン酸イオンとカルシウムイオンとを反応させて支持体の結晶核を基点としてリン酸カルシウムの繊維状結晶の繊維束からなる結晶塊を生成する工程とを含むことを特徴とする。
【００３７】
本実施の形態において、結晶成長に関与するさまざまなイオンが拡散し，反応し、結晶成長が可能なゲルマトリックスおよび外部反応溶液で構成する反応場において、ゲル中への外部反応溶液中に含まれるイオンの拡散を駆動力として結晶核生成および成長を促す方法である。
【００３８】
上記外部反応溶液は、結晶成長に関与するさまざまなイオンを含む溶液であって、ゲルの外部から前記イオンをゲル内に供給するための溶液である。
【００３９】
本実施の形態におけるゲル法は、外部反応溶液から結晶成長に関与するさまざまなイオンがゲル中に徐々に拡散することにより結晶を育成することから、結晶成長速度をゲルマトリックスの密度により制御することができ、 純度が高く結晶性の良好な結晶を得ることが可能となり、さらに、結晶粒径の制御も容易であるという利点を有する。また、結晶成長反応がゲル中であることから、結晶同士の衝突による結晶の破壊を抑制することができ、高品質の結晶とすることが可能となる。
【００４０】
そして、ゲルマトリックス中に、前記の支持体を配置させておくことによって、支持体の結晶核を基点として支持体上にリン酸カルシウムの繊維状結晶が多数寄り集まった繊維束として成長し、板状、フィルム状、棒状、バルク状、あるいは球状等の結晶塊となって複合体を形成するのである。
ゲルマトリックスは溶解して除去され、そして乾燥することによってリン酸カルシウム結晶複合体を得ることができる。
【００４１】
上記のように、リン酸カルシウム結晶を上述したゲル法により作製することにより、純度の高いものとすることができるが、具体的な純度としては、リン酸カルシウム結晶中に含まれる不純物の含有量が２０重量％以下、中でも１５重量％以下、特に１０重量％以下であることが好ましい。
【００４２】
なお、上記不純物の含有量は、Ｘ線光電子分光法、エネルギー分散型蛍光Ｘ線分析法、あるいは電子プローブマイクロ分析法を用いて測定した値とする。
【００４３】
また、リン酸カルシウム結晶は、欠陥の少ないものであることが好ましい。結晶中に欠陥が存在する場合、リン酸カルシウム結晶の有する性質が変化する可能性があり、目的とする用途に用いることが困難となる場合があるからである。本実施の形態においては、リン酸カルシウム結晶は特定方向に成長した繊維状結晶で構成されていることから、欠陥の少ないものとすることができる。
【００４４】
なお、欠陥が少ないとは、具体的にＸ線回折パターンにおけるピークの半値幅により判断することができる。ここでは、半値幅が小さいほど結晶中に欠陥が少ないとする。また、ＴＥＭ観察による回折パターンや格子像からも判断することができる。
【００４５】
一般に欠陥の生成は吸熱反応であることから、結晶中に欠陥が生じるにはエネルギーが必要であり、温度が高いほど多くの欠陥が導入されるといえる。本実施の形態のリン酸カルシウム結晶は、上述したようにゲル法により作製されることが好ましく、ゲル法では低温条件で結晶を育成することができ、かつ結晶成長の制御が可能であることから、欠陥の少ない結晶とすることができるのである。
【００４６】
次に、本実施の形態におけるリン酸カルシウム結晶複合体の具体的な製造方法について説明する。
本実施の形態におけるリン酸カルシウム結晶複合体の製造方法は、ゲル法により、特定方向に成長した繊維状結晶からなるリン酸カルシウム結晶を製造するものである。
【００４７】
ゲル法とは、ゲルおよびそれに接触する２種あるいはそれ以上の外部反応溶液で構成される反応場において、ゲル中へのそれぞれの外部反応溶液の拡散を駆動力として結晶核生成および成長を促す方法である。ただし，外部反応溶液同士が直接接触してはならない。図１１に、本実施の形態のリン酸カルシウム結晶複合体の製造方法の一例を示す。
【００４８】
図１１に示すように、Ｕ字型試験管（２口反応容器）４の中央部に存在する寒天ゲル２をはさんで、片側にカルシウム供給材料を含む外部反応溶液１Ａを、反対側にリン酸供給材料を含む外部反応溶液１Ｂを注入する。寒天ゲル２中には、あらかじめ支持体３を配置しておく。外部反応溶液１Ａと１Ｂから、結晶成長に関与するさまざまなイオンが寒天ゲル２の中を拡散し、支持体３の表面の結晶核を基点として繊維状のリン酸カルシウム結晶が成長し、繊維束として成長しながらリン酸カルシウム複合体を形成するのである。
【００４９】
このようにゲル法では外部反応溶液がゲル中に徐々に拡散することにより結晶を育成することから、結晶成長速度をゲルマトリックス密度により制御することができ、純度が高く結晶性の良好な結晶を製造することができる。また、反応場がゲル中であることから、結晶同士の衝突による結晶の破壊を抑制することができ、結晶面を有する高品質な結晶を製造することが可能となる。さらに、用いるゲルのマトリックス密度やゲルの厚さを調整することにより、ゲル中での外部反応溶液の拡散透過速度を制御することができ、ゲル中での反応速度を制御することが可能となるため、結晶成長および粒径の制御だけでなく、結晶の形状等も制御することができる。
【００５０】
また一般に、結晶中の欠陥の生成は吸熱反応であることから、結晶中に欠陥が生じるにはエネルギーが必要であり、温度が高いほど多くの欠陥が導入される。従来の溶液法および焼成法においては高温条件を必要とし、結晶成長の制御が困難であることから、欠陥が生じやすいという不具合があったが、本実施の形態に用いられるゲル法は低温条件でよく、結晶成長の制御が可能であることから、欠陥の少ないリン酸カルシウム系球晶を製造することができる。
【００５１】
したがって、本実施の形態により製造されたリン酸カルシウム結晶は、純度が高く結晶性が良好であり欠陥が少ないことから、生体材料や生体形成材料などの生体親和材料、細胞などの培養基材、特異原子・分子吸着材料、各種物質の担体、蛍光体材料、物性測定用標準材料等 の種々の用途に用いることが可能となる。
【００５２】
本実施の形態におけるリン酸カルシウム結晶複合体の製造方法は、ゲルあるいは複数の外部反応溶液を調製する外部反応溶液調製工程と、前記ゲルおよび前記外部反応溶液を接触させ、ゲル中に外部反応溶液を拡散させて結晶を成長させる結晶成長工程と、前記結晶（複合体）および前記ゲルを分離する結晶分離工程とを有するものである。
以下、このようなリン酸カルシウム結晶の製造工程として説明する。
【００５３】
１．ゲルおよび外部反応溶液の調製工程
まず、本実施の形態のリン酸カルシウム結晶の製造方法におけるゲル調製工程について説明する。本実施の形態においてゲル調製工程は、外部反応溶液を拡散させるゲルマトリックスを作製する工程である。
【００５４】
本実施の形態に用いられるゲルとしては、外部反応溶液を支持することができるものであれば特に限定はされない。中でも本実施の形態においては、寒天ゲル、ゼラチンゲル，シリカゲルまたはセルロース系ゲルを用いることが好ましい。これらのゲルは、比較的マトリックス密度を制御しやすく、後述する外部反応溶液を効率的にゲル中に拡散させることができるからである。
【００５５】
ここで、上記寒天ゲルは、所定の量の寒天粉末を温水中に溶解し、寒天溶液を冷却することにより得ることができる（なお、温水中に、上記支持体３をあらかじめ配置しておく）。寒天は、溶液の濃度や冷却速度などを調整することにより、マトリックス密度を制御でき、溶液冷却によりゲルマトリックスを形成するため、三次元網目構造の寒天ゲルとなる。
【００５６】
次に、本実施の形態のリン酸カルシウム結晶の製造方法における外部反応溶液調製工程について説明する。本実施の形態における外部反応溶液調製工程は、外部反応溶液を調製する工程である。
【００５７】
本実施の形態に用いられる外部反応溶液としては、前記ゲルと反応性を持たず、ゲルを通過することができ、リン酸供給材料またはカルシウム供給材料を含有するものであれば特に限定されるものではない。
【００５８】
本実施の形態のリン酸カルシウム結晶の形成材料は、リン酸供給材料およびカルシウム供給材料に分けることができ、それぞれが別々の外部反応溶液に含有されているものである。また、リン酸あるいはカルシウム供給材料として２種以上の原料を使用する場合や、ｐＨ調整のための添加剤や反応調整剤などを使用する場合には、それらを別々の外部反応溶液として準備する必要がある。その場合、３種以上の外部反応溶液を用いることとなる。
【００５９】
本実施の形態のリン酸供給材料としては、リンおよび酸素を主たる構成元素とする化合物であり、Ｐ−Ｏ結合を有するものであって、水溶性であり、前記ゲルと反応性を持たないものであれば特に限定はされないが、例えばリン酸アンモニウム、リン酸水素二アンモニウム、リン酸二水素アンモニウム、リン酸カルシウム、リン酸一水素カルシウム、リン酸二水素カルシウム、リン酸カリウム、リン酸水素二カリウム、リン酸二水素カリウ ム、リン酸ナトリウム、リン酸一水素ナトリウム、リン酸二水素ナトリウム、リン酸水素二ナトリウム、リン酸水素アンモニウムナトリウム、リン酸マグネシウ ム、リン酸リチウム、およびこれらの水和物等が挙げられる。また、上記の化合物は単独で用いてもよく、２種以上を併用してもよい。上記の中でも、リン酸ア ンモニウム、リン酸水素二アンモニウム、リン酸二水素アンモニウム、リン酸ナトリウム、リン酸一水素ナトリウム、リン酸二水素ナトリウム、リン酸水素二ナトリウム、リン酸水素アンモニウムナトリウム、およびこれらの水和物からなる群から選択される少なくとも１種を用いることが好ましい。
【００６０】
また、本実施の形態のカルシウム供給材料としては、カルシウムを主たる構成元素とする化合物であり、水溶性であって、上記ゲルと反応性を持たないものであれば特に限定はされないが、例えば硝酸カルシウム、塩化カルシウム、炭酸カルシウム、リン酸水素カルシウム、リン酸カルシウム、リン酸二水素カルシウム、二リン酸カルシウム、水酸化カルシウム、シュウ酸カルシウム、酢酸カルシウム、アルギン酸カルシウム、クエン酸カルシウム、酪酸カルシウム、グルコン酸カルシウム、グリピロリン酸カルシウム、ヨウ化カルシウム、乳酸カルシウム、酸化カルシウム、ピロリン酸カルシウム、ステアリン酸カルシウム、硫酸カルシウム、およびこれらの水和物が挙げられる。また、上記の化合物は単独で用いてもよく、２種以上を併用してもよい。 上記の中でも、硝酸カルシウム、塩化カルシウム、炭酸カルシウム、リン酸水素カルシウム、リン酸カルシウム、リン酸二水素カルシウム、二リン酸カルシウム、水酸化カルシウム、シュウ酸カルシウム、酢酸カルシウム、およびこれらの水和物からなる群から選択される少なくとも１種を用いることが好ましい。
【００６１】
また、水酸化物イオン（ＯＨ−）を供給する外部反応溶液としては、水酸化ナトリウム、水酸化カリウム、水酸化アンモニウムなどの水溶性化合物からなる群から選択される少なくとも１種を用いることが好ましく、ハロゲン化物イオン（Ｃｌ−、Ｆ−）を供給する外部反応溶液としては、塩化ナトリウム、塩化カリウム、塩化アンモニウム、塩酸、フッ化ナトリウム、フッ化カリウム、フッ化アンモニウム、フッ酸などの水溶性化合物からなる群から、選択される少なくとも１種を用いることが好ましい。
【００６２】
上記外部反応溶液に用いられる溶媒としては、上記リン酸供給材料または上記カルシウム供給材料を溶解または分散させることができるものであれば特に限定はされないが、通常は水が用いられる。
【００６３】
さらに、ゲル溶液に用いられる溶媒としては、ゲル粉末を溶解または分散させることができるものであれば特に限定はされないが、通常は水が用いられる。例えば、湯煎により溶解したゲル水溶液を冷却あるいは加熱することによりゲル化させる、あるいは ゲル溶液にｐＨ調整剤を添加することでマトリックスを形成する方法等を用いることができる。
【００６４】
また、上記ゲル中におけるリン酸供給材料またはカルシウム供給材料の濃度としては、これらの材料を水に溶解させる際、その飽和濃度以下であればよい。飽和濃度以下であれば、結晶の育成が可能であるからである。また、上記濃度により、結晶サイズや核発生数に影響が及ぼされると考えられるが、濃度の下限値としては特に限定はされない。
【００６５】
なお、支持体３の大きさや密度も特に限定されるものではない。支持体３を足場としてリン酸カルシウムの結晶体が生成され、該結晶体を支持しうる形態や構造をなすものであればよい。外部反応溶液等と支持体との量的な比率も特に限定されない。反応時間の長短により、リン酸カルシウム結晶体の生成量を調整できるからである。
【００６６】
２．結晶成長工程
次に、リン酸カルシウムの結晶成長工程について説明する。本実施の形態における結晶成長工程は、上記ゲルおよび２種以上の上記外部反応溶液を接触させ、上記ゲル中に上記外部反応溶液を拡散させて結晶を成長させる工程である。
【００６７】
上記ゲルおよび上記外部反応溶液を接触させる方法としては、ゲルが破壊されない方法であれば特に限定されるものではないが、例えば図１１に示すように、ゲル２が入った容器４に外部反応溶液１a,１bを注入するバッチ式作製方法等が挙げられる。さらに、流動しているゲルに外部溶液を接触させ、ゲルあるいは外部溶液を連続供給する連続式作製方法も挙げられる。
【００６８】
本工程においては、ゲルマトリックスへのリン酸供給材料またはカルシウム供給材料の濃度が一定であるため、 時間の経過とともに結晶の成長速度が低下する傾向にある。したがって、結晶の成長速度を一定に保持したい場合は、外部反応溶液の濃度が濃くなるように適宜調製してもよく、または外部反応溶液の濃度を一定にして外部反応溶液の供給速度を速くしてもよい。
【００６９】
本工程における温度としては、ゲルが破壊されない、あるいは結晶成長を妨げない温度であれば特に限定はされなく、通常は室温程度とする。
【００７０】
３．結晶分離工程
次に、結晶（複合体）分離工程について説明する。本実施の形態における結晶分離工程は、上記結晶（複合体）および上記ゲルを分離する工程である。
【００７１】
結晶（複合体）およびゲルを分離する方法としては、例えば温水中でゲル溶解させる方法等が挙げられる。ゲルを溶解させる媒体としては、温水に限定されるものではないが、経済的・環境的にも水系の媒体が最も有効である。水系の媒体として、温水の他に、沸騰水（熱水）も使用することができる。
【００７２】
上記実施の形態では、ゲルマトリックスに対して、反応溶液をすべて外部反応溶液として外部から別々に供給するようにしたが、本発明では、リン酸イオン源溶液とカルシウムイオン源溶液とが直接接触することなく、リン酸イオンとカルシウムイオンとがゲルマトリックスを介して、すなわちゲルマトリックス内で接触して反応させるようにすればよい。したがって、ゲルマトリックス内にリン酸イオン源溶液とカルシウムイオン源溶液のうちの一方の溶液を内部反応溶液として、ゲルマトリックス中にあらかじめ混入させておくようにしてもよい。そして、リン酸イオン源溶液とカルシウムイオン源溶液のうちの他方の液を外部反応溶液として、結晶成長工程で外部から供給するようにするのである。
【００７３】
上記のようにしても外部反応溶液がゲル中に徐々に拡散することにより結晶を育成することから、結晶成長速度をゲルマトリックス密度により制御することができ、純度が高く結晶性の良好な結晶を製造することができる。また、反応場がゲル中であることから、結晶同士の衝突による結晶の破壊を抑制することができ、結晶面を有する高品質な結晶を製造することが可能となる。さらに、用いるゲルのマトリックス密度やゲルの厚さを調整することにより、ゲル中での外部反応溶液の拡散透過速度を制御することができ、ゲル中での反応速度を制御することが可能となるため、結晶成長および粒径の制御だけでなく、結晶の形状等も制御することができる。
【００７４】
なお、水酸化物イオン（ＯＨ−）を供給する反応溶液や、ハロゲン化物イオン（Ｃｌ−、Ｆ−）を供給する反応溶液も、あらかじめ内部反応溶液としてゲルマトリックス中に混入させておいてもよいし、外部反応溶液として結晶成長工程で供給するようにしてもよい。
【００７５】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００７６】
以下、実施例および比較例を挙げて本発明を具体的に説明する。
まず、実施例１〜９は、支持体と複合化させない、リン酸カルシウム結晶体単体の生成をゲル法で行った実施例を示す。実施例１０〜１３は複合体の実施例を示す。
【００７７】
［実施例１］
６０ｍｌのイオン交換水をＵ字型試験管に入れ、寒天粉末（０．２７ｇ）を添加し、９０℃の温水で湯煎しながら寒天粉末を溶解した。この試験管を水中で冷却し、ゲル化した。ゲル化後、外部反応溶液として０．２５Ｍに調整したＣａ（ＮＯ３）２・４Ｈ２Ｏ水溶液（２０ｍｌ）をゲルが破壊されないように一方の投入口から静かに注ぎ、もう一方の投入口から（ＮＨ４）２ＨＰＯ４水溶液（２０ｍｌ、０．１５Ｍ）を同様にして注ぎ、３７℃の恒温槽中に静置した。結晶育成後、温水中でゲルを溶解し、育成した球晶を分離した。２０日間の育成後、最大直径約３００μｍに達する白色のＣａ８Ｈ２（ＰＯ４）６・５Ｈ２Ｏ球晶を育成できた。得られた球晶のＳＥＭ写真を図１２に示す。また、この結晶をＴＥＭ観察したところ、球晶を形成する個々の繊維状結晶は＜００１＞伸長することが確認できた。
【００７８】
［実施例２］
カルシウムイオン源を含む外部反応溶液として０．２５Ｍに調整したＣａ（ＮＯ３）２・４Ｈ２Ｏ水溶液を用い，リン酸イオン源を含む外部反応溶液として０．１５Ｍに調整したＮａ２ＨＰＯ４・１２Ｈ２Ｏ，ＯＨ源を含む外部反応溶液として０．０５Ｍに調整したＮａＯＨ（２０ｍｌ）を用いた以外は実施例１と同様の方法で結晶を育成したところ，白色のＣａ８Ｈ２（ＰＯ４）６・５Ｈ２ＯとともにＣａ１０（ＯＨ）２（ＰＯ４）６球晶を育成できた。
【００７９】
［実施例３］
カルシウムイオン源を含む外部反応溶液として０．２５Ｍに調整したＣａ（ＮＯ３）２・４Ｈ２Ｏ水溶液を用い，リン酸イオン源を含む外部反応溶液として０．１５Ｍに調整したＮａ２ＨＰＯ４・１２Ｈ２Ｏ，ＯＨ源を含む外部反応溶液として０．０５Ｍに調整したＮａＣｌ（２０ｍｌ）を用いた以外は実施例１と同様の方法で結晶を育成したところ，白色のＣａ８Ｈ２（ＰＯ４）６・５Ｈ２ＯとともにＣａ１０Ｃｌ２（ＰＯ４）６球晶を育成できた。
【００８０】
［実施例４］
カルシウムイオン源を含む外部反応溶液として０．２５Ｍに調整したＣａ（ＮＯ３）２・４Ｈ２Ｏ水溶液を用い，リン酸イオン源を含む外部反応溶液として０．１５Ｍに調整したＮａ２ＨＰＯ４・１２Ｈ２Ｏ，ＯＨ源を含む外部反応溶液として０．０５Ｍに調整したＮａＦ（２０ｍｌ）を用いた以外は実施例１と同様の方法で結晶を育成したところ，白色のＣａ８Ｈ２（ＰＯ４）６・５Ｈ２ＯとともにＣａ１０Ｆ２（ＰＯ４）６球晶を育成できた。
【００８１】
［実施例５］
カルシウムイオン源を含む外部反応溶液として０．２０Ｍに調整したＣａＣｌ２水溶液を用い，リン酸イオン源を含む外部反応溶液として０．１５Ｍに調整したＮａ２ＨＰＯ４・１２Ｈ２Ｏを用いた以外は実施例１と同様の方法で結晶を育成し，生成した結晶を１００℃の乾燥器にて乾燥したところ，白色のＣａ８Ｈ２（ＰＯ４）６・５Ｈ２ＯとともにＣａＨＰＯ４球晶を育成できた。
【００８２】
［実施例６］
カルシウムイオン源を含む外部反応溶液として０．２０Ｍに調整したＣａＣｌ２水溶液を用い，リン酸イオン源を含む外部反応溶液として０．１５Ｍに調整したＮａ２ＨＰＯ４・１２Ｈ２Ｏを用いた以外は実施例１と同様の方法で結晶を育成したところ，白色のＣａ８Ｈ２（ＰＯ４）６・５Ｈ２ＯとともにＣａＨＰＯ４・２Ｈ２Ｏ球晶を育成できた。
【００８３】
［実施例７］
カルシウムイオン源を含む外部反応溶液として０．１５Ｍに調整したＣａ（ＮＯ３）２・４Ｈ２Ｏ水溶液を用い，リン酸イオン源を含む外部反応溶液として０．１０Ｍに調整したＮａ２ＨＰＯ４・１２Ｈ２Ｏを用いた以外は実施例１と同様の方法で結晶を育成したところ，白色のＣａ８Ｈ２（ＰＯ４）６・５Ｈ２ＯとともにＣａ３（ＰＯ４）２球晶を育成できた。
【００８４】
［実施例８］
カルシウムイオン源を含む外部反応溶液として０．３０Ｍに調整したＣａ（ＮＯ３）２・４Ｈ２Ｏ水溶液を用い，リン酸イオン源を含む外部反応溶液として０．１５Ｍに調整したＮａ２ＨＰＯ４・１２Ｈ２Ｏを用いた以外は実施例１と同様の方法で結晶を育成したところ，白色のＣａ８Ｈ２（ＰＯ４）６・５Ｈ２ＯとともにＣａ３（ＰＯ４）２・ｘＨ２Ｏ球晶を育成できた。
【００８５】
［実施例９］
実施例１で作製したＣａ８Ｈ２（ＰＯ４）６・５Ｈ２Ｏ球晶（０．２ｇ）あるいは水溶液法で作製したリン酸カルシウム系球晶（０．２ｇ），メチレンブルー粉末（０．２５ｍｇ）と１００ｍｌのイオン交換水をビーカーに入れ，攪拌し，結晶を遠心分離したところ， 実施例１で作製した球晶はメチレンブルーをすべて吸着したが，水溶液法で作製した結晶では一部メチレンブルーが水溶液中に残存した。
【００８６】
［実施例１０］
直径約１０ｍｍの試験管を用いてバイオセルロースを作製し、直径約１０ｍｍ、厚さ約５ｍｍの円板状の支持体を得た。内部反応溶液として０．２５Ｍに調整したＣａ（ＮＯ３）２・４Ｈ２Ｏ水溶液（２０ｍｌ）を反応容器に注ぎ、さらに、６０ｍｌのイオン交換水を入れ、寒天粉末（０．２７ｇ）を添加し、９０℃の温水で湯煎しながら寒天粉末を溶解した。この反応容器の所定の位置に上述のバイオセルロースを設置した後、水中で冷却し、ゲル化した。ゲル化後、（ＮＨ４）２ＨＰＯ４水溶液（２０ｍｌ、０．２５Ｍ）を外部反応溶液としてゲルが破壊されないように静かに注ぎ、３７℃の恒温槽中に静置した。２０日間結晶育成後、温水中でゲルを溶解し、リン酸カルシウム複合体を得た。得られた複合体のＳＥＭ写真を図１および図２に示す。また、このリン酸カルシウム結晶をＴＥＭ観察したところ、結晶を形成する個々の繊維状結晶は＜００１＞伸長することが確認できた。
【００８７】
［実施例１１]
ゲルに０．３Ｍのシリカゲル、内部反応溶液に０．２Ｍに調整したＣａ（ＮＯ３）２・４Ｈ２Ｏ水溶液（２０ｍｌ）、外部反応溶液に０．１５Ｍに調整した（ＮＨ４）２ＨＰＯ４水溶液（２０ｍｌ）、育成期間を３０日とした以外は実施例１０と同じ。得られたリン酸カルシウム結晶複合体のＳＥＭ写真を図３および図４に示す。
【００８８】
［実施例１２]
ゲルに１ｍａｓｓ％の寒天ゲル、内部反応溶液に１．０Ｍに調整したＣａ（ＮＯ３）２・４Ｈ２Ｏ水溶液（２０ｍｌ）、外部反応溶液に０．７５Ｍに調整した（ＮＨ４）２ＨＰＯ４水溶液（２０ｍｌ）、育成期間を２０日とした以外は実施例１０と同じ。得られたリン酸カルシウム結晶複合体のＳＥＭ写真を図５および図６に示す。
前記したように、絡み合ったバイオセルロースの繊維状物の空間内に、球状のリン酸カルシウム結晶体が生成しているのがわかる。
【００８９】
［実施例１３]
支持体にＦＡＳ３コーティングガラス板、ゲルに１ｍａｓｓ％の寒天ゲル、内部反応溶液に０．０５〜０．１５Ｍに調整したＣａＣｌ２水溶液（２０ｍｌ）、外部反応溶液に０．１５Ｍに調整したＮａ２ＨＰＯ４・１２Ｈ２Ｏ水溶液（２０ｍｌ）、さらにＮａＯＨおよびＣＨ３ＣＯＯＨにてｐＨを９に調整した他は実施例１０と同じ。得られたリン酸育成期間を２０日とした以外は実施例１０と同じ。得られたリン酸カルシウム結晶複合体のＳＥＭ写真を図７、図８および図９に示す。前記したように、リン酸カルシウム結晶体が支持体表面に半球状に形成されているのがわかる。
【００９０】
［比較例１］
寒天ゲルマトリックスを使用せず、カルシウム供給材料を含んだ外部反応溶液とリン酸供給材料を含んだ外部反応溶液を混合したところ、非常に微細な結晶が生成するものの、その微結晶は自形を有しておらず、本発明特有の高品質な繊維状結晶がきわめて複雑に絡み合うことで多孔質体を形成するリン酸カルシウム系球晶を得ることができなかった。
【００９１】
［比較例２］
カルシウム供給材料を含んだ外部反応溶液を加えない以外は、実施例１と同様にして結晶を育成したところ、結晶が生成しなかった。
【００９２】
［比較例３］
リン酸供給材料を含んだ外部反応溶液を加えない以外は、実施例１と同様にして結晶を育成したところ、結晶が生成しなかった。
【符号の説明】
【００９３】
１Ａ  外部反応溶液
１Ｂ  外部反応溶液
２  寒天ゲル
３  支持体
４  反応容器
【図１】
2010208903.tif 000003
【図２】
2010208903.tif 000004
【図３】
2010208903.tif 000005
【図４】
2010208903.tif 000006
【図５】
2010208903.tif 000007
【図６】
2010208903.tif 000008
【図７】
2010208903.tif 000009
【図８】
2010208903.tif 000010
【図９】
2010208903.tif 000011
【図１０】
2010208903.tif 000012
【図１１】
2010208903.tif 000013
【図１２】
2010208903.tif 000014